(57)【特許請求の範囲】
【請求項１】
ポリノジック繊維のステープルとアクリル繊維のステープルとが３０／７０〜７０／３０の重量割合で混紡され、前記ポリノジック繊維の繊度が０．７〜３デニールの範囲にあり、平均繊維長が２８〜７２ｍｍの範囲にあり、さらに該アクリル繊維のステープルは、繊度、平均繊維長とも前記ポリノジック繊維のステープルと同一範囲にあることを特徴とするアクリル混紡糸。
【請求項２】
ポリノジック繊維が異形度０．１〜０．９５の異形横断面を有することを特徴とする請求項１に記載のアクリル混紡糸。
【請求項３】
異形横断面が三角断面である請求項２に記載のアクリル混紡糸。
【発明の詳細な説明】
【０００１】
【発明の属する技術分野】
本発明は、ブラウス、アンダーウェアなど婦人用衣料に用いられるアクリル混紡糸に関する。
【０００２】
【従来の技術】
ブラウス、アンダーウェアなど婦人衣料にはアクリル紡績糸が多用されている。アクリル繊維は他の合成繊維に比して耐光性が非常に優れているためと、若干の吸湿性に優れているためである。
しかし、アクリル繊維１００％の場合には、吸湿性があるとはいいながら充分吸湿性があるとはいえず、肌にべとつく場合がある。
そこで、アクリル繊維と他の繊維例えば、綿と混紡して用いた例が特公昭６１−４５１に紹介されている。この糸は、綿として０．８５〜０．９５デニールの細い原綿を利用するものである。
ところが、綿はたしかに吸湿性が大きいものの、肌着として用いた場合には、水分を吸った状態では身体に冷感を及ぼし、着用している間サラットした感じに乏しいものである。
【０００３】
【発明が解決しようとする課題】
本発明は、ブラウス、アンダーウェアなどの婦人衣料に用いた場合に、吸湿性、サラットしたドライ感、耐光性に優れ、張り腰のある着心地の良い衣料材料たるアクリル混紡糸を提供することを課題とする。
【０００４】
【課題を解決するための手段】
本発明は、前記課題を解決するために、次の手段をとる。すなわち、本発明は、ポリノジック繊維のステープルとアクリル繊維のステープルとが３０／７０〜７０／３０の重量割合で混紡され、前記ポリノジック繊維の繊度が０．７〜３デニールの範囲にあり、平均繊維長が２８〜７２ｍｍの範囲にあり、さらに該アクリル繊維のステープルは、繊度、平均繊維長とも前記ポリノジック繊維のステープルと同一範囲にあることを特徴とするアクリル混紡糸である。
【０００５】
【発明の実施の形態】
以下に本発明を詳細に説明する。なお、ポリノジック繊維が異形度０．１〜０．９５の異形横断面を有すること、また異形横断面が三角断面であることも、本発明の好ましい実施態様である。
【０００６】
本発明のアクリル混紡糸においてポリノジック繊維のステープルを用いるのは吸湿性を向上するとともにサラットしたドライ感を出すためである。
前記ポリノジック繊維は、異形断面を有するのが好ましい。この異形断面は布帛に張り、腰を与え、ヌメリ感を解消し、サラットしたドライ感を強く出す上で好ましい。
【０００７】
異形断面の例としては、図１〜４に示すものが示され、図１はまゆ形断面を、図２は三角断面を、図３は変形四角断面を、図４は四角断面を示す。
【０００８】
異形断面の異形度は、異形断面の程度を示すもので、例えば図５に示されるように、外接円直径をＴ2 、内接円直径をＴ1 としてＴ1 ／Ｔ2 で示される。
【０００９】
異形度が０．１０未満になると、張り、腰が不足しがちになりやすく、且つヌメリ感のある風合いになりやすく、他方０．９５をこえると紡糸しにくくなって好ましくないので、０．１０〜０．９５の範囲とするのが好ましい。
さらに好ましくは０．２０〜０．９５、特に好ましくは０．３０〜０．９５、最も好ましくは０．２０〜０．７５である。
【００１０】
前記ポリノジック繊維は、繊度として０．７〜３デニールが好ましく、１〜３デニールがさらに好ましく、１．２〜２．５デニールが特に好ましく、繊維長としては２８〜７２ｍｍ、さらに３２〜５１ｍｍが好ましい。０．７デニール未満になると張り、腰が不足しがちで好ましくない。他方、３デニールをこえると風合いが粗硬となって好ましくない。
他方、２８ｍｍ未満になると糸張力が低下して好ましくなく、他方、７２ｍｍをこえると毛羽長が長くなりすぎて好ましくない。もちろん、等長カットでも不等長カットでも良い。
【００１１】
前記ポリノジック繊維のステープルと混紡されるアクリル繊維のステープルは、該ポリノジック繊維のステープルと、繊度、平均繊維長の点において同一範囲でなければならない。糸斑の減少を図り、ひいてはソフトな風合いを出すためである。
【００１２】
また、アクリル繊維のステープルを混紡するのは耐光性を上げるためである。
前記ポリノジック繊維のステープルとアクリル繊維のステープルとからなるアクリル混紡糸には、インチ方式で２．５〜５．５、さらに好ましくは３．０〜５．０の撚係数が施撚される。２．５未満になると毛羽立ちが多くなり、多方５．５をこえると風合いが硬くなり好ましくない。ここに、撚係数Ｋは、Ｋ＝Ｔ・Ｎ-1/2で示される。Ｔは撚数（ｔ／ｉｎ）、Ｎは英式綿番手である。
【００１３】
ここで、本発明のアクリル混紡糸の製造法について説明する。
まず、ポリノジック繊維のステープルとアクリル繊維のステープルとを３０／７０〜７０／３０の重量割合になるように混打綿工程で原綿混紡する。
次に、カード、練条、粗紡工程をへて粗糸を製造し、この粗糸を精紡機に仕掛けて所定のドラフトをかけてアクリル混紡糸を製造する。この際、ポリノジック繊維のステープルとアクリル繊維のステープルとは、繊度、平均繊維長において同一範囲とすることが、糸斑を減少する上で好ましい。
【００１４】
【実施例】
以下に本発明を実施例によりさらに詳しく説明する。なお、実施例に用いた測定方法を下記に示す。
(イ) 平均重合度
ＪＩＳ  Ｌ  １０１５−１９９２の７．２９平均重合度にしたがい、王研式粘度計を用い、窒素気流で大気を断ちながら行なう。
【００１５】
(ロ) 異形度
良く引きそろえた糸状サンプルのメタルセクションを作成する。次に描画装置付きの顕微鏡で倍率６００倍での描画を行なう。なお、描画はＮ＝１００とする。１００ケ所の描画について、テンプレートを使用して各々の内接円直径Ｔ1 、外接円直径Ｔ2 、平均値を異形度とする。
【００１６】
(ハ) 風合
１０人の官能検査によりサラットしたドライ感の程度により判断した。◎印は９人以上、○印は６〜８人、△印は４〜５人、×印は３人以下がサラットしたドライ感の風合い有りと判断した。
【００１７】
(ニ) 張り、腰
ＪＩＳ  Ｌ１０９６のＡ法（４５°カンチレバー法）により剛軟性を測定した。なお、試験片２ｃｍ×１５ｃｍをたて、よこ夫々２５枚採取し、各々５枚について表面を上にしてすべらせ、たて、よこの平均値であらわした。なお、試験片は手ですべらせた。
【００１８】
(ホ) 吸湿性
１０人の官能検査により、着用感で判断した。◎は９人以上、○は６〜８人、△印は４〜５人、×印は３人以下が吸湿性ありと判断した。
【００１９】
(ヘ) 耐光性
ＪＩＳ  Ｌ０８４１（日光に対する堅牢度試験・方法）により堅牢度の良い方から５級→４級→３級→１級のランク付けをした。
【００２０】
(ト) 着心地の良さ
１０人の官能検査により着用感で判断した。◎は９人以上、○は６〜８人、×は３人以下が着心地が良いと判断した。
【００２１】
【実施例】
実施例１
図６に示す紡糸口金（子孔１、２、３）を用いて図２に示す三角断面で平均重合度５００の繊度が異なるポリノジック繊維（２ｄ）を製造した。
このときの製造条件は下記のとおりである。
子孔面積総和（ｍｍ2 ）は、、０．００５８ｍｍ2 で、吐出量（ｇ／ｍｉｎ・孔）は、８４０ｇ／ｍｉｎ・孔、で、剪断速度（ｓｅｃ-1）は、、２．４×１０４ｓｅｃ-1であった。
なお、紡糸速度（ｍ／ｍｉｎ）は２３ｍ／ｍｉｎ、子孔群の孔長（ｍｍ）は１．８ｍｍ、吐出線速度（ｍ／ｍｉｎ）は１５．３ｍ／ｍｉｎ、ノズルドラフトは１．０倍、Ｌ12、Ｌ23、Ｌ31は０．０１ｍｍにし、子孔群の数は２７０００とした。
ついで、このポリノジック繊維を５１ｍｍにカットした。
【００２２】
多方、アクリル繊維を５１ｍｍにカットし、混打綿工程に前記ポリノジック繊維と種々の混合割合で供給した。
さらに、練条、粗紡、精紡工程をへてアクリル混紡糸（英式綿番手３０'S／１）を製造した。この混紡糸を経糸及び緯糸に用いて経糸密度９０本／インチ、緯糸密度８０本／インチの平織物を編成し、染色整理加工をして婦人ワンピース、ブラウス地を得た。
【００２３】
【表１】
0003646832.tif 000002
【００２４】
この表１の結果から次のことが確認された。ＮＯ１は再生繊維の混率が高いので、耐光性が悪くなり、且つ生地の張り、腰が不足して着心地が悪かった。ＮＯ５、６は、アクリル繊維の混率が高くなり吸湿性に乏しくなり、着心地も悪かった。
【００２５】
【発明の効果】
本発明のアクリル混紡糸は、編織物にしたときに適度の吸湿性があり、また耐光性に優れ、着心地のさわやかな婦人ブラウス、アンダーウェアなどに好適なものを提供する効果を奏する。
【図面の簡単な説明】
【図１】図１は、本発明に係る再生繊維のまゆ形断面である。
【図２】図２は、本発明に係る再生繊維の三角断面である。
【図３】図３は、本発明に係る再生繊維の変形四角断面である。
【図４】図４は、本発明に係る再生繊維の四角断面である。
【図５】異形度を説明するための説明図である。
【図６】紡糸ノズルの断面図である。
【符号の説明】
１、２、３      子孔
【図１】
0003646832.tif 000003
【図２】
0003646832.tif 000004
【図３】
0003646832.tif 000005
【図４】
0003646832.tif 000006
【図５】
0003646832.tif 000007
【図６】
0003646832.tif 000008